(57)【要約】      （修正有）【課題】透明で耐熱性、光学等方性に優れたアクリル系樹脂を含む樹脂組成物およびそのフィルムを提供する。【解決手段】下記式（１）のＲおよびＲ１〜Ｒｎのうち、少なくとも一つが芳香環含有単量体と、脂環式構造を有する単量体を含む単量体混合物（Ｍａ）を重合して得られたアクリル系共重合体（Ａ）を含む樹脂組成物。2015218231.tif 000027【選択図】なし【特許請求の範囲】
【請求項１】
下記式（１）のＲおよびＲ１〜Ｒｎのうち、少なくとも一つが式（２）または式（３）で表される単量体と、脂環式構造を有する単量体を含む単量体混合物（Ｍａ）を重合して得られたアクリル系共重合体（Ａ）を含む樹脂組成物。
【化１】
2015218231.tif 000021
式（１）において、ＲおよびＲ１〜Ｒｎは、それぞれ独立に、水素原子、アルキル基、シクロアルキル基、アリール基、アルキルアリール基、アルコキシアリール基または複素環基である。Ｘ１〜Ｘｎは、それぞれ独立に、水素原子又はメチル基である。Ｚは、末端基であり、水素原子またはラジカル重合開始剤に由来する基である。ｎは、２〜１０００の自然数である。
【化２】
2015218231.tif 000022
ｌ＝１〜３，ｍ＝０〜３  （２）
【化３】
2015218231.tif 000023
ｐ＝１〜３，ｑ＝０〜３  （３）
式（２）、（３）において、Ｙは、水素原子、アルキル基、シクロアルキル基、アリール基、アルキルアリール基、アルコキシアリール基、複素環基である。ｍ＝２〜３、ｑ＝２〜３の場合は、それぞれのＹが異なる種類であってよい。
【請求項２】
下記式（１）のＲおよびＲ１〜Ｒｎのうち、少なくとも一つが脂環式構造であるマクロモノマーと、式（４）または式（５）で表される単量体を含む単量体混合物（Ｍｂ）を重合して得られたアクリル系共重合体（Ｂ）を含む樹脂組成物。
【化１】
2015218231.tif 000024
式（１）において、ＲおよびＲ１〜Ｒｎは、それぞれ独立に、水素原子、アルキル基、シクロアルキル基、アリール基、アルキルアリール基、アルコキシアリール基または複素環基である。Ｘ１〜Ｘｎは、それぞれ独立に、水素原子又はメチル基である。Ｚは、末端基であり、水素原子またはラジカル重合開始剤に由来する基である。ｎは、２〜１０００の自然数である。
【化４】
2015218231.tif 000025
ｌ＝１〜３，ｍ＝０〜３  （４）
【化５】
2015218231.tif 000026
ｐ＝１〜３，ｑ＝０〜３  （５）
式（４）、（５）において、Ｙは、水素原子、アルキル基、シクロアルキル基、アリール基、アルキルアリール基、アルコキシアリール基、複素環基である。ｍ＝２〜３、ｑ＝２〜３の場合は、それぞれのＹが異なる種類であってよい。
【請求項３】
請求項１または請求項２に記載の樹脂組成物を押出製膜したフィルム。
【発明の詳細な説明】
【技術分野】
【０００１】
本発明は、透明で耐熱性、光学等方性に優れた樹脂組成物およびそのフィルムに関するものである。
【背景技術】
【０００２】
アクリル系樹脂は透明度が高く、種々の光学材料として使用されている。しかし、液晶ディスプレイに用いられる光学フィルム等の用途では、耐熱性や光学等方性が十分ではなかった。
【０００３】
これを改善するために、特許文献１には、ガラス転移温度（Ｔｇ）の高いアクリル系の樹脂に軟質成分を添加したアクリルフィルムが記載されている。
【０００４】
また、特許文献２には、配向緩和により光学等方性を高めたアクリル系樹脂を含むシートが記載されている。
さらに、特許文献３には、アクリル系マクロモノマーと他のアクリル系モノマーを共重合させた、透明性と機械物性バランスに優れた成形体が記載されている。
【先行技術文献】
【特許文献】
【０００５】
【特許文献１】特開２００７−１０００４４号公報
【特許文献２】特開２００８−１２１００２号公報
【特許文献３】特開２００６−１６０９９５号公報
【発明の概要】
【発明が解決しようとする課題】
【０００６】
しかし、特許文献１に記載されたアクリルフィルムは、軟質成分が最適化されていないため光学等方性が十分ではなかった。特許文献２に記載された樹脂配合物と特許文献３に記載された共重合体はガラス転移温度が低い組成であるため、耐熱性が十分ではないという問題があった。
【０００７】
本発明の目的は、この問題点を解決し、透明で耐熱性、光学等方性に優れた樹脂組成物とそのフィルムを提供することである。
【課題を解決するための手段】
【０００８】
本発明の要旨は、下記式（１）のＲおよびＲ１〜Ｒｎのうち、少なくとも一つが式（２）または式（３）で表される単量体と、脂環式構造を有する単量体を含む単量体混合物（Ｍａ）を重合して得られたアクリル系共重合体（Ａ）を含む樹脂組成物にある。
【０００９】
【化１】
2015218231.tif 000002
【００１０】
式（１）において、ＲおよびＲ１〜Ｒｎは、それぞれ独立に、水素原子、アルキル基、シクロアルキル基、アリール基、アルキルアリール基、アルコキシアリール基または複素環基である。Ｘ１〜Ｘｎは、それぞれ独立に、水素原子又はメチル基である。Ｚは、末端基であり、水素原子またはラジカル重合開始剤に由来する基である。ｎは、２〜１０００の自然数である。
【００１１】
【化２】
2015218231.tif 000003
ｌ＝１〜３，ｍ＝０〜３  （２）
【００１２】
【化３】
2015218231.tif 000004
ｐ＝１〜３，ｑ＝０〜３  （３）
【００１３】
式（２）、（３）において、Ｙは、水素原子、アルキル基、シクロアルキル基、アリール基、アルキルアリール基、アルコキシアリール基、複素環基である。ｍ＝２〜３、ｑ＝２〜３の場合は、それぞれのＹが異なる種類であってよい。
【００１４】
また本発明の第２の要旨は、下記式（１）のＲおよびＲ１〜Ｒｎのうち、少なくとも一つが脂環式構造であるマクロモノマーと、式（４）または式（５）で表される単量体を含む単量体混合物（Ｍｂ）を重合して得られたアクリル系共重合体（Ｂ）を含む樹脂組成物にある。
【００１５】
【化１】
2015218231.tif 000005
【００１６】
式（１）において、ＲおよびＲ１〜Ｒｎは、それぞれ独立に、水素原子、アルキル基、シクロアルキル基、アリール基、アルキルアリール基、アルコキシアリール基または複素環基である。Ｘ１〜Ｘｎは、それぞれ独立に、水素原子又はメチル基である。Ｚは、末端基であり、水素原子またはラジカル重合開始剤に由来する基である。ｎは、２〜１０００の自然数である。
【００１７】
【化４】
2015218231.tif 000006
ｌ＝１〜３，ｍ＝０〜３  （４）
【００１８】
【化５】
2015218231.tif 000007
ｐ＝１〜３，ｑ＝０〜３  （５）
【００１９】
式（４）、（５）において、Ｙは、水素原子、アルキル基、シクロアルキル基、アリール基、アルキルアリール基、アルコキシアリール基、複素環基である。ｍ＝２〜３、ｑ＝２〜３の場合は、それぞれのＹが異なる種類であってよい。
【発明の効果】
【００２０】
本発明により得られた樹脂組成物により、透明で耐熱性、光学等方性に優れたフィルムを提供することができる。
【発明を実施するための形態】
【００２１】
＜アクリル系共重合体（Ａ）＞
本発明のアクリル系共重合体（Ａ）は、式（１）で表されるマクロモノマーを含む単量体混合物（Ｍａ）を重合して得られた共重合体である。
【化１】
2015218231.tif 000008
【００２２】
式（１）において、Ｒ及びＲ１〜Ｒｎは、それぞれ独立に、水素原子、アルキル基、シクロアルキル基、アリール基、アルキルアリール基、アルコキシアリール基または複素環基である。
ただし、Ｒ及びＲ１〜Ｒｎの少なくとも一つは式（２）または（３）で表した置換基であることが必要である。光学等方性の観点から、Ｒ及びＲ１〜Ｒｎの１％以上７０％以下が式（２）または（３）で表した置換基であることが好ましい。
【００２３】
【化２】
2015218231.tif 000009
ｌ＝１〜３，ｍ＝０〜３  （２）
【００２４】
【化３】
2015218231.tif 000010
ｐ＝１〜３，ｑ＝０〜３  （３）
【００２５】
Ｙは、水素原子、アルキル基、シクロアルキル基、アリール基、アルキルアリール基、アルコキシアリール基、複素環基である。ｍ＝２〜３、ｑ＝２〜３の場合は、それぞれのＹが異なる種類であってよい。
前記アルキル基としては、例えば、炭素数１〜２０の分岐又は直鎖アルキル基が挙げられる。前記アルキル基の具体例としては、メチル基、エチル基、ｎ−ブチル基及びイソブチル基が挙げられる。
前記シクロアルキル基としては、例えば、炭素数３〜２０のシクロアルキル基が挙げられる。前記シクロアルキル基の具体例としては、シクロプロピル基、シクロヘキシル基、イソボルニル基、及びアダマンチル基が挙げられる。
【００２６】
前記アリール基としては、例えば、炭素数６〜１８のアリール基が挙げられる。前記アリール基の具体例としては、フェニル基、及びナフチル基が挙げられる。
【００２７】
前記アルキルアリール基としては、例えば、炭素数１〜２０のアルキル基に炭素数６〜１８のアリール基が結合した置換基が挙げられる。前記アルキルアリール基の具体例としては、ベンジル基、及びフェニルエチル基が挙げられる。
【００２８】
前記アルコキシアリール基としては、例えば、炭素数１〜２０のアルコキシ基に炭素数６〜１８のアリール基が結合した置換基が挙げられる。前記アリール基の具体例としては、フェノキシエチル基、フェノキシポリエチレングリコール基が挙げられる。
【００２９】
前記複素環基としては、例えば、炭素数５〜１８の複素環基が挙げられる。前記複素環基の具体例としては、γ−ラクトン基及びε−カプロラクトン基が挙げられる。
【００３０】
さらに、前記アルキル基、前記シクロアルキル基、前記アリール基、前記アルキルアリール基、前記アルコキシアリール基又は前記複素環基は、置換基を有することができる。
【００３１】
前記置換基としては、それぞれ独立して、アルキル基、アリール基、カルボキシル基、アルコキシカルボニル基（−ＣＯＯＲ’）、カルバモイル基（−ＣＯＮＲ’Ｒ’’）、シアノ基、ヒドロキシル基、アミノ基、アミド基（−ＮＲ’Ｒ’’）、ハロゲン、アリル基、エポキシ基、アルコキシ基（−ＯＲ’）又は親水性若しくはイオン性を示す基からなる群から選択される基又は原子が挙げられる。
【００３２】
なお、Ｒ’又はＲ’’は、それぞれ独立して、複素環基を除いて前記Ｒ及びＲ１〜Ｒｎと同様の基が挙げられる。
【００３３】
前記置換基のアルコキシカルボニル基としては、例えば、メトキシカルボニル基が挙げられる。前記置換基のカルバモイル基としては、例えば、Ｎ−メチルカルバモイル基及びＮ，Ｎ−ジメチルカルバモイル基が挙げられる。前記置換基のアミド基としては、例えば、ジメチルアミド基が挙げられる。前記置換基のハロゲンとしては、例えば、ふっ素、塩素、臭素及び、よう素が挙げられる。
前記置換基のアルコキシ基としては、例えば、炭素数１〜１２のアルコキシ基が挙げられ、具体例としては、メトキシ基が挙げられる。前記置換基の親水性またはイオン性を示す基としては、例えば、カルボキシル基のアルカリ塩又はスルホキシル基のアルカリ塩、ポリエチレンオキシド基、ポリプロピレンオキシド基等のポリ（アルキレンオキシド）基及び四級アンモニウム塩基等のカチオン性置換基が挙げられる。
【００３４】
Ｘ１〜Ｘｎは、水素原子及びメチル基から選ばれる少なくとも1種であり、メチル基が好ましい。Ｘ１〜Ｘｎは、合成し易さの観点から、Ｘ１〜Ｘｎの半数以上がメチル基であることが好ましい。
【００３５】
Ｚは、マクロモノマーの末端基である。マクロモノマーの末端基としては、公知のラジカル重合で得られるポリマーの末端基と同様に、水素原子またはラジカル重合開始剤に由来する基が挙げられる。ｎは、２〜１０，０００の自然数である。
【００３６】
前記マクロモノマーは、公知の方法で製造できる。マクロモノマーの製造方法としては、例えば、コバルト連鎖移動剤を用いて製造する方法（米国特許４，６８０，３５２号明細書）、α−ブロモメチルスチレン等のα置換不飽和化合物を連鎖移動剤として用いる方法（国際公開８８／０４３０４号）、重合性基を化学的に結合させる方法（特開昭６０−１３３００７号公報、米国特許５１４７９５２号明細書）、熱分解による方法（特開平１１−２４０８５４号公報）等が挙げられる。
【００３７】
前記マクロモノマーを製造する際の、単量体混合物（ｍａ）に含まれるその他の単量体としては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸イソアミル、（メタ）アクリル酸ヘキシル、（メタ）アクリル酸オクチル、（メタ）アクリル酸ラウリル、（メタ）アクリル酸ドデシル、（メタ）アクリル酸ステアリル、（メタ）アクリル酸フェニル、（メタ）アクリル酸ナフチル、（メタ）アクリル酸ｏ−ビフェニル、（メタ）アクリル酸ｐ−ビフェニル、（メタ）アクリル酸グリシジル、（メタ）アクリル酸２−エチルヘキシル、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸ポリエチレングリコール、（メタ）アクリル酸ポリプロピレングリコール、（メタ）アクリル酸メトキシエチル、（メタ）アクリル酸エトキシエチル、（メタ）アクリル酸ｎ−ブトキシエチル、（メタ）アクリル酸イソブトキシエチル、（メタ）アクリル酸ｔ−ブトキシエチル、（メタ）アクリル酸３−メトキシブチル、プラクセルＦＭ（ダイセル化学（株）製カプロラクトン付加モノマー、商品名）、ブレンマーＰＭＥ−１００（日油（株）製メトキシポリエチレングリコールメタクリレート（エチレングリコールの連鎖が２であるもの）、商品名）、ブレンマーＰＭＥ−２００（日油（株）製メトキシポリエチレングリコールメタクリレート（エチレングリコールの連鎖が４であるもの）、商品名）、ブレンマーＰＭＥ−４００（日油（株）製メトキシポリエチレングリコールメタクリレート（エチレングリコールの連鎖が９であるもの）、商品名）、ブレンマー５０ＰＯＥＰ−８００Ｂ（日油（株）製  オクトキシポリエチレングリコール−ポリプロピレングリコール−メタクリレート（エチレングリコールの連鎖が８であり、プロピレングリコールの連鎖が６であるもの）、商品名）及びブレンマー２０ＡＮＥＰ−６００（日油（株）製ノニルフェノキシ（エチレングリコール−ポリプロピレングリコール）モノアクリレート、商品名）、ブレンマーＡＭＥ−１００（日油（株）製、商品名）、ブレンマーＡＭＥ−２００（日油（株）製、商品名）及びブレンマー５０ＡＯＥＰ−８００Ｂ（日油（株）製、商品名）が挙げられる。
【００３８】
これらの中で、単量体の入手し易さと、耐熱性の観点から、（メタ）アクリル酸メチル、（メタ）アクリル酸エチル、（メタ）アタクリル酸ｎ−ブチル、（メタ）アクリル酸イソブチル、（メタ）アクリル酸２−エチルヘキシル、（メタ）アクリル酸２−ヒドロキシエチル等の（メタ）アクリル酸エステル、及び（メタ）アクリル酸が好ましい。なかでも、メタクリル酸メチル、アクリル酸メチルがより好ましい。
前記単量体混合物（ｍａ）中の前記（メタ）アクリル酸エステルの含有量は、耐熱性の点から、８０質量％以上９９．５質量％以下が好ましい。前記（メタ）アクリル酸エステルの含有量の下限値は、８２質量％以上がより好ましく、８４質量％以上が更に好ましい。前記（メタ）アクリル酸エステルの含有量の上限値は、９９質量％以下がより好ましく、９８質量％以下が更に好ましい。
【００３９】
前記式（１）のマクロモノマーは、前記アクリル系共重合体（Ａ）を重合する際の単量体混合物（Ｍａ）中の、前記マクロモノマー以外の単量体との反応性、および前記マクロモノマー自身の塑性の観点から、ゲルパーミエーションクロマトグラフ（ＧＰＣ）で測定した重量平均分子量（Ｍｗ）が１００００〜２０００００であることが好ましく、２００００〜１０００００であることがより好ましい。
【００４０】
前記重量平均分子量（Ｍｗ）が１００００未満では前記マクロモノマーの塑性によりアクリル系共重合体（Ａ）の耐熱性が低下しやすく、２０００００を超えると単量体混合物（Ｍａ）中のマクロモノマー以外の単量体との反応性が低下しやすい。
【００４１】
なお、前記マクロモノマーは、２種以上を組み合わせて用いることができる。
【００４２】
さらに本発明のアクリル系共重合体（Ａ）の重合に用いる、前記単量体混合物（Ｍａ）に含まれる前記マクロモノマー以外の単量体としては、耐熱性の面から、脂環式の置換基をもつ（メタ）アクリル酸エステル単量体を含むことが必須である。
前記脂環式の置換基としては、例えば、炭素数３〜２０のシクロアルキル基が挙げられる。前記シクロアルキル基の具体例としては、シクロプロピル基、シクロブチル基、シクロペンチル基、シクロヘキシル基、ｔ−ブチルシクロヘキシル基、イソボルニル基、ジシクロペンタニル基、ジシクロペンテニル基及びアダマンチル基が挙げられる。
これらの中で、耐熱性と強度の観点からｔ−ブチルシクロヘキシル基、イソボルニル基、ジシクロペンタニル基であることが好ましい。なかでも、イソボルニル基がより好ましい。
【００４３】
また、前記単量体混合物（Ｍａ）に含まれる前記マクロモノマー以外の単量体としては前記脂環式の置換基をもつ（メタ）アクリル酸エステル単量体以外に、得られるアクリル系共重合体（Ａ）の透明性の面から、（メタ）アクリル酸誘導体、スチレン誘導体が好ましい。さらに、これらの中でも、（メタ）アクリル酸、（メタ）アクリル酸メチル、（メタ）アクリル酸エチル、（メタ）アクリル酸ｎ−プロピル、（メタ）アクリル酸ｎ−ブチル、（メタ）アクリル酸ラウリル、（メタ）アクリル酸ドデシル、（メタ）アクリル酸ステアリル、（メタ）アクリル酸２−エチルヘキシル、（メタ）アクリル酸グリシジル、（メタ）アクリル酸２−ヒドロキシエチル、（メタ）アクリル酸４−ヒドロキシブチル、（メタ）アクリル酸メトキシメチル、（メタ）アクリル酸メトキシエチル、（メタ）アクリル酸フェニル、（メタ）アクリル酸ベンジル、（メタ）アクリル酸フェニルエチル、（メタ）アクリル酸フェニルプロピル、（メタ）アクリル酸フェノキシエチル、（メタ）アクリル酸フェノキシジエチレングリコール、（メタ）アクリル酸ｏ−ビフェニル、（メタ）アクリル酸ｐ−ビフェニル、（メタ）アクリル酸エチレンオキサイド変性ノニルフェノール、（メタ）アクリル酸ヒドロキシエチル化β−ナフトール、（メタ）アクリル酸ｏ−フェニル−２−フェノキシエチル、（メタ）アクリル酸エトキシ化ｏ−フェニルフェノール、（メタ）アクリル酸２−ヒドロキシ３−フェノキシプロピル、（メタ）アクリロニトリル、スチレン、ビニルトルエン、ｔ−ブチルスチレン、α−メチルスチレンがより好ましい。また、機械物性の面から、（メタ）アクリル酸メチル、（メタ）アクリル酸ｎ−ブチル、（メタ）アクリル酸イソブチルが更に好ましい。
【００４４】
これら単量体は１種類のみを用いてもよいし２種以上を組み合わせて用いてもよい。
【００４５】
前記式（１）のマクロモノマーの含有量は、前記単量体混合物（Ｍａ）中に１〜９０質量％であることが好ましく、５〜８０質量％であることがより好ましい。
【００４６】
前記マクロモノマーの含有量が１質量％以上であれば、アクリル系共重合体（Ａ）の複屈折を打ち消す効果が得られ、９０質量％以下であれば単量体混合物（Ｍａ）の重合が容易となる。
【００４７】
前記脂環式の置換基をもつ（メタ）アクリル酸エステル単量体の含有量は、耐熱性と強度の点で、前記単量体混合物（Ｍａ）中に１〜７０質量％であることが好ましく、５〜６０質量％であることがより好ましい。
【００４８】
前期単量体の重合は、バルク重合、溶液重合、懸濁重合、乳化重合等の公知の方法で、公知の重合条件で行うことができる。
【００４９】
重合開始剤は、公知の有機過酸化物あるいはアゾ化合物を使用することができる。
【００５０】
有機過酸化物の具体例としては、２，４−ジクロロベンゾイルパーオキサイド、ｔ−ブチルパーオキシピバレート、ｏ−メチルベンゾイルパーオキサイド、ビス−３，５，５−トリメチルヘキサノイルパーオキサイド、１，１，３，３−テトラメチルブチルパーオキシ−２−エチルヘキサノエート、オクタノイルパーオキサイド、ｔ−ブチルパーオキシ−２−エチルヘキサノエート、シクロヘキサノンパーオキサイド、ベンゾイルパーオキサイド、メチルエチルケトンパーオキサイド、ジクミルパーオキサイド、ラウロイルパーオキサイド、ジイソプロピルベンゼンハイドロパーオキサイド、ｔ−ブチルハイドロパーオキサイド、ジ−ｔ−ブチルパーオキサイド等が挙げられる。
【００５１】
アゾ化合物の具体例としては、２，２’−アゾビスイソブチロニトリル、２，２’−アゾビス（２−メチルブチロニトリル）、２，２’−アゾビス（２，４−ジメチルバレロニトリル）、１，１’−アゾビス（シクロヘキサン−１−カルボニトリル）、２，２’−アゾビス（２，４−ジメチル−４−メトキシバレロニトリル）等が挙げられる。
【００５２】
これらの中でも、１，１，３，３−テトラメチルブチルパーオキシ２−エチルヘキサノエート、ベンゾイルパーオキサイド、ジ−ｔ−ブチルパーオキサイド、２，２’−アゾビスイソブチロニトリル、２，２’−アゾビス（２−メチルブチロニトリル）が好ましい。
【００５３】
これら重合開始剤は、単独でまたは２種以上を組み合わせて用いることができる。
【００５４】
また、これらの重合開始剤の量は、前記単量体混合物（Ｍａ）１００質量部に対して０．０００１〜１０質量部の範囲内で用いることが好ましい。
【００５５】
重合温度は公知の範囲で行えばよく、例えば、−１００〜２５０℃であり、好ましくは０〜２００℃の範囲である。
【００５６】
さらに、重合の際には、重合体の分子量を調節するために、メルカプタン類、αメチルスチレンダイマー、テルペノイド類等の公知の連鎖移動剤を添加してもよい。
【００５７】
前記単量体混合物（Ｍａ）を重合して得られたアクリル系共重合体（Ａ）の、ゲルパーミエーションクロマトグラフ（ＧＰＣ）で測定した重量平均分子量（Ｍｗ）は、５０００以上である。前記重量平均分子量（Ｍｗ）が、５０００以上であれば、耐熱性が向上する。耐熱性の点から１００００以上がより好ましい。
【００５８】
＜アクリル系共重合体（Ｂ）＞
本発明のアクリル系共重合体（Ｂ）は、式（１）で表される前記マクロモノマーを含む単量体混合物（Ｍｂ）を重合して得られた共重合体である。
【００５９】
【化１】
2015218231.tif 000011
【００６０】
式（１）において、Ｒ及びＲ１〜Ｒｎは、それぞれ独立に、水素原子、アルキル基、シクロアルキル基、アリール基、アルキルアリール基、アルコキシアリール基または複素環基である。
ただし、Ｒ及びＲ１〜Ｒｎの少なくとも一つは脂環式の置換基であることが必須である。耐熱性と強度の観点から、Ｒ及びＲ１〜Ｒｎの５％以上６０％以下が脂環式の置換基であることが好ましい。
前記脂環式の置換基としては、例えば、炭素数３〜２０のシクロアルキル基が挙げられる。前記シクロアルキル基の具体例としては、シクロプロピル基、シクロブチル基、シクロペンチル基、シクロヘキシル基、ｔ−ブチルシクロヘキシル基、イソボルニル基、ジシクロペンタニル基、ジシクロペンテニル基及びアダマンチル基が挙げられる。
これらの中で、耐熱性と強度の観点からｔ−ブチルシクロヘキシル基、イソボルニル基、ジシクロペンタニル基であることが好ましい。なかでも、イソボルニル基がより好ましい。
【００６１】
Ｘ１〜Ｘｎは、水素原子及びメチル基から選ばれる少なくとも1種であり、メチル基が好ましい。Ｘ１〜Ｘｎは、合成し易さの観点から、Ｘ１〜Ｘｎの半数以上がメチル基であることが好ましい。
【００６２】
Ｚは、マクロモノマーの末端基である。マクロモノマーの末端基としては、公知のラジカル重合で得られるポリマーの末端基と同様に、水素原子またはラジカル重合開始剤に由来する基が挙げられる。ｎは、２〜１０，０００の自然数である。
【００６３】
前記マクロモノマーは、前出のアクリル系共重合体（Ａ）のマクロモノマーと同様、公知の方法で製造できる。
【００６４】
前記マクロモノマーを製造する際の、単量体混合物（ｍｂ）に含まれるその他の単量体としては、前出のアクリル系共重合体（Ａ）の場合と同じ種類のラジカル重合性単量体が挙げられる。
これらの中で、単量体の入手し易さと、光学等方性の観点から、（メタ）アクリル酸メチル、（メタ）アクリル酸エチル、（メタ）アクリル酸ｎ−ブチル、（メタ）アクリル酸イソブチル、（メタ）アクリル酸ベンジル、（メタ）アクリル酸フェノキシエチル等の（メタ）アクリル酸エステル、及び（メタ）アクリル酸が好ましい。なかでも、メタクリル酸メチル、アクリル酸ベンジル、アクリル酸フェノキシエチルがより好ましい。
【００６５】
前記単量体混合物（ｍｂ）中の前記（メタ）アクリル酸エステルの含有量は、耐熱性の点から、８０質量％以上９９．５質量％以下が好ましい。前記（メタ）アクリル酸エステルの含有量の下限値は、８２質量％以上がより好ましく、８４質量％以上が更に好ましい。前記（メタ）アクリル酸エステルの含有量の上限値は、９９質量％以下がより好ましく、９８質量％以下が更に好ましい。
【００６６】
前記式（１）のマクロモノマーは、前記アクリル系共重合体（Ｂ）を重合する際の単量体混合物（Ｍｂ）中の、前記マクロモノマー以外の単量体との反応性、前記マクロモノマー自身の塑性の観点から、ゲルパーミエーションクロマトグラフ（ＧＰＣ）で測定した重量平均分子量（Ｍｗ）が１００００〜２０００００であることが好ましく、２００００〜１０００００であることがより好ましい。
【００６７】
前記重量平均分子量（Ｍｗ）が１００００未満では前記マクロモノマーの塑性によりアクリル系共重合体（Ｂ）の耐熱性が低下しやすく、２０００００を超えると単量体混合物（Ｍｂ）中のマクロモノマー以外の単量体との反応性が低下しやすい。
【００６８】
なお、前記マクロモノマーは、２種以上を組み合わせて用いることができる。
【００６９】
さらに本発明のアクリル系共重合体（Ｂ）の重合に用いる、前記単量体混合物（Ｍｂ）に含まれる前記マクロモノマー以外の単量体としては、光学等方性の面から、式（４）または（５）で表した芳香族系置換基をもつ（メタ）アクリル酸エステル単量体を含むことが必要である。
【００７０】
【化４】
2015218231.tif 000012
ｌ＝１〜３，ｍ＝０〜３  （４）
【００７１】
【化５】
2015218231.tif 000013
ｐ＝１〜３，ｑ＝０〜３  （５）
【００７２】
Ｙは、水素原子、アルキル基、シクロアルキル基、アリール基、アルキルアリール基、アルコキシアリール基、複素環基である。ｍ＝２〜３、ｑ＝２〜３の場合は、それぞれのＹが異なる種類であってよい。
前記式（４）、式（５）においてＸは、水素原子及びメチル基から選ばれる少なくとも1種であり、反応性の観点から水素原子が好ましい。
また、前記単量体混合物（Ｍｂ）に含まれる前記マクロモノマー以外の単量体としては前記式（４）式（５）で表した芳香族系置換基をもつ（メタ）アクリル酸エステル単量体以外に、得られるアクリル系共重合体（Ｂ）の透明性の面から、（メタ）アクリル酸誘導体、スチレン誘導体が好ましい。具体的には、前出のアクリル系共重合体（Ａ）の場合と同じ種類のラジカル重合性単量体が挙げられるが、機械物性の面から、（メタ）アクリル酸メチル、（メタ）アクリル酸ｎ−ブチル、（メタ）アクリル酸イソブチルが更に好ましい。
これら単量体は１種類のみを用いてもよいし２種以上を組み合わせて用いてもよい。
【００７３】
前記式（１）のマクロモノマーの含有量は、前記単量体混合物（Ｍｂ）中に１〜９０質量％であることが好ましく、５〜８０質量％であることがより好ましい。
【００７４】
前記マクロモノマーの含有量が１質量％以上であれば、アクリル系共重合体（Ｂ）の耐熱性、透明性が向上し、９０質量％以下であれば単量体混合物（Ｍｂ）の重合が容易となる。
前記式（４）または式（５）で表した芳香族系置換基をもつ（メタ）アクリル酸エステル単量体の含有量は、光学等方性の点で、前記単量体混合物（Ｍｂ）中に１〜７０質量％であることが好ましく、３〜５０質量％であることがより好ましい。
【００７５】
前期単量体の重合は、バルク重合、溶液重合、懸濁重合、乳化重合等の公知の方法で、公知の重合条件で行うことができる。
重合開始剤は、前出のアクリル系共重合体（Ａ）の重合と同様、公知の有機過酸化物あるいはアゾ化合物を使用することができる。
【００７６】
これらの中でも、１，１，３，３−テトラメチルブチルパーオキシ２−エチルヘキサノエート、ベンゾイルパーオキサイド、ジ−ｔ−ブチルパーオキサイド、２，２’−アゾビスイソブチロニトリル、２，２’−アゾビス（２−メチルブチロニトリル）が好ましい。
【００７７】
これら重合開始剤は、単独でまたは２種以上を組み合わせて用いることができる。
【００７８】
また、これらの重合開始剤の量は、前記単量体混合物（Ｍｂ）１００質量部に対して０．０００１〜１０質量部の範囲内で用いることが好ましい。
【００７９】
重合温度は公知の範囲で行えばよく、例えば、−１００〜２５０℃であり、好ましくは０〜２００℃の範囲である。
【００８０】
さらに、重合の際には、重合体の分子量を調節するために、メルカプタン類、αメチルスチレンダイマー、テルペノイド類等の公知の連鎖移動剤を添加してもよい。
【００８１】
前記単量体混合物（Ｍｂ）を重合して得られたアクリル系共重合体（Ｂ）の、ゲルパーミエーションクロマトグラフ（ＧＰＣ）で測定した重量平均分子量（Ｍｗ）は、５０００以上である。前記重量平均分子量（Ｍｗ）が、５０００以上であれば、耐熱性が向上する。耐熱性の点から１００００以上がより好ましい。
【００８２】
また、本発明の樹脂組成物は、以下のアクリル系共重合体（Ｃ）またはアクリル系共重合体（Ｄ）を含んでいても良い。
＜アクリル系共重合体（Ｃ）＞
本発明のアクリル系共重合体（Ｃ）は、前記アクリル系共重合体（Ａ）、（Ｂ）以外の共重合体であればよく、耐熱性の点で前記アクリル系共重合体（Ｃ）が脂環式構造を有することが好ましい。前記脂環式構造としては、シクロヘキシル基、ｔ−ブチルシクロヘキシル基、ノルボルニル基、イソボルニル基、ジシクロペンタニル基、ジシクロペンテニル基、アダマンチル基等が挙げられる。前記アクリル系共重合体（Ｃ）が脂環式構造を有するためには、脂環式構造を有する単量体を公知の方法で共重合すればよい。前記脂環式構造を有する単量体は、前記アクリル系共重合体（Ｃ）を重合する際の単量体混合物（Ｍｃ）中に１〜７０％含まれることが好ましい。
【００８３】
前記アクリル系共重合体（Ｃ）は、公知の単量体の混合物を公知の方法で重合して得られる。
重合可能な単量体としては、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸イソアミル、（メタ）アクリル酸ヘキシル、（メタ）アクリル酸オクチル、（メタ）アクリル酸ラウリル、（メタ）アクリル酸ドデシル、（メタ）アクリル酸ステアリル、（メタ）アクリル酸フェニル、（メタ）アクリル酸ベンジル、（メタ）アクリル酸フェニル、（メタ）アクリル酸ベンジル、（メタ）アクリル酸フェニルエチル、（メタ）アクリル酸フェニルプロピル、（メタ）アクリル酸フェノキシエチル、（メタ）アクリル酸フェノキシジエチレングリコール、（メタ）アクリル酸ｏ−ビフェニル、（メタ）アクリル酸ｐ−ビフェニル、（メタ）アクリル酸エチレンオキサイド変性ノニルフェノール、（メタ）アクリル酸ヒドロキシエチル化β−ナフトール、（メタ）アクリル酸エトキシ化ｏ−フェニルフェノール、（メタ）アクリル酸２−ヒドロキシ３−フェノキシプロピル、（メタ）アクリル酸グリシジル、（メタ）アクリル酸２−エチルヘキシル、（メタ）アクリル酸２−ヒドロキシエチル、（メタ）アクリル酸２−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸ポリエチレングリコール、（メタ）アクリル酸ポリプロピレングリコール、プラクセルＦＭ（ダイセル化学（株）；カプロラクトン付加単量体）、（メタ）アクリル酸メトキシエチル、（メタ）アクリル酸エトキシエチル、（メタ）アクリル酸ノルマルブトキシエチル、（メタ）アクリル酸イソブトキシエチル、（メタ）アクリル酸ｔ−ブトキシエチル、（メタ）アクリル酸ノニルフェノキシエチル、（メタ）アクリル酸３−メトキシブチル、ブレンマーＰＭＥ−１００、ブレンマーＰＭＥ−２００（日本油脂（株））等の（メタ）アクリル酸エステル類；（メタ）アクリル酸シクロヘキシル、（メタ）アクリル酸ｔ−ブチルシクロヘキシル、（メタ）アクリル酸ノルボルニル、（メタ）アクリル酸イソボルニル、（メタ）アクリル酸ジシクロペンタニル、（メタ）アクリル酸ジシクロペンテニル、（メタ）アクリル酸ジシクロペンタニルオキシエチル、（メタ）アクリル酸ジシクロペンテニルオキシエチル、（メタ）アクリル酸アダマンチル等の脂環式側鎖を有する（メタ）アクリル酸エステル類；（メタ）アクリル酸、フマル酸、無水マレイン酸、イタコン酸、無水イタコン酸、ビシクロ［２．２．１］−５−ヘプテン−２，３−ジカルボン酸無水物等のα，β−不飽和カルボン酸類；Ｎ−フェニルマレイミド、Ｎ−シクロヘキシルマレイミド、Ｎ−ｔ−ブチルマレイミド等のマレイミド類；カプリン酸ビニル、ラウリン酸ビニル、ステアリン酸ビニル、トリフルオロ酢酸ビニル等のビニルエステル類；ブタジエン、イソプレン、４−メチル−１，３−ペンタジエン、１，３−ペンタジエン等のジエン類；スチレン、ビニルトルエン、ｏ，ｐ−ジメチルスチレン、α−メチルスチレン等のモノもしくはポリアルキルスチレン等の芳香族ビニ���化合物；メタクリルアミド、Ｎ−メチロールメタクリルアミド、ブトキシメタクリルアミド、アクリルアミド、Ｎ−メチロールアクリルアミド、ブトキシアクリルアミド等重合性アミド類；（メタ）アクリロニトリル等のニトリル類；ジメチルアミノエチル（メタ）アクリル酸エステル、ジエチルアミノエチル（メタ）アクリル酸エステル等のジアルキルアミノエチル（メタ）アクリル酸エステル類等が挙げられる。
【００８４】
これらの中でも、入手のし易さ、得られる共重合体の透明性および機械物性バランスの面から、（メタ）アクリル酸エステル類、脂環式側鎖を有する（メタ）アクリル酸エステル類、α，β−不飽和カルボン酸類が好ましい。さらに、これらの中でも、（メタ）アクリル酸メチル、（メタ）アクリル酸エチル、（メタ）アクリル酸シクロヘキシル、（メタ）アクリル酸ｔ−ブチルシクロヘキシル、（メタ）アクリル酸ノルボルニル、（メタ）アクリル酸イソボルニル、（メタ）アクリル酸ジシクロペンタニル、（メタ）アクリル酸ジシクロペンテニル、（メタ）アクリル酸アダマンチル、（メタ）アクリル酸がより好ましい。
さらに、上述したラジカル重合性単量体のうち、耐熱性の面から脂環式構造を有する（メタ）アクリル酸エステル類が特に好ましい。具体的には、（メタ）アクリル酸ｔ−ブチルシクロヘキシル、（メタ）アクリル酸イソボルニル、（メタ）アクリル酸ジシクロペンタニル、（メタ）アクリル酸ジシクロペンテニルが挙げられる。
【００８５】
前期単量体混合物（Ｍｃ）の重合は、バルク重合、溶液重合、懸濁重合、乳化重合等の公知の方法で、公知の重合条件で行うことができる。
【００８６】
重合開始剤は、前出のアクリル系共重合体（Ａ）、（Ｂ）の重合と同様、公知の有機過酸化物あるいはアゾ化合物を使用することができる。
【００８７】
これらの中でも、１，１，３，３−テトラメチルブチルパーオキシ２−エチルヘキサノエート、ベンゾイルパーオキサイド、ジ−ｔ−ブチルパーオキサイド、２，２’−アゾビスイソブチロニトリル、２，２’−アゾビス（２−メチルブチロニトリル）が好ましい。
【００８８】
これら重合開始剤は、単独でまたは２種以上を組み合わせて用いることができる。
【００８９】
また、これらの重合開始剤の量は、前期単量体混合物（Ｍｃ）１００質量部に対して０．０００１〜１０質量部の範囲内で用いることが好ましい。
【００９０】
重合温度は公知の範囲で行えばよく、例えば、−１００〜２５０℃であり、好ましくは０〜２００℃の範囲である。
【００９１】
さらに、重合の際には、重合体の分子量を調節するために、メルカプタン類、αメチルスチレンダイマー、テルペノイド類等の公知の連鎖移動剤を添加してもよい。
【００９２】
前期単量体混合物（Ｍｃ）を重合して得られたアクリル系共重合体（Ｃ）の、ゲルパーミエーションクロマトグラフ（ＧＰＣ）で測定した重量平均分子量（Ｍｗ）は、３００００以上である。前記重量平均分子量（Ｍｗ）が、３００００以上であれば、耐熱性が向上する。強度の点から７００００以上がより好ましい。
＜アクリル系共重合体（Ｄ）＞
本発明のアクリル系共重合体（Ｄ）は、前記アクリル系共重合体（Ａ）、（Ｂ）以外の共重合体であればよく、光学等方性の点で前記アクリル系共重合体（Ｄ）が式（４）または式（５）で表した芳香族系置換基をもつ（メタ）アクリル酸エステル単量体を含むことが好ましい。
【００９３】
前記アクリル系共重合体（Ｄ）は、公知の単量体の混合物を公知の方法で重合して得られる。
重合可能な単量体としては、例えば、（メタ）アクリル酸誘導体、スチレン誘導体が好ましい。具体的には、前出のアクリル系共重合体（Ａ），（Ｂ）の場合と同じ種類のラジカル重合性単量体が挙げられるが、機械物性の面から、（メタ）アクリル酸メチル、（メタ）アクリル酸ｎ−ブチル、（メタ）アクリル酸イソブチルが更に好ましい。
これら単量体は１種類のみを用いてもよいし２種以上を組み合わせて用いてもよい。
【００９４】
前記式（４）または式（５）で表した芳香族系置換基をもつ（メタ）アクリル酸エステル単量体の含有量は、光学等方性の点で、前記単量体混合物（Ｍｄ）中に１〜７０質量％であることが好ましく、３〜５０質量％であることがより好ましい。
【００９５】
前期単量体混合物（Ｍｄ）の重合は、バルク重合、溶液重合、懸濁重合、乳化重合等の公知の方法で、公知の重合条件で行うことができる。
【００９６】
重合開始剤は、前出のアクリル系共重合体（Ａ）、（Ｂ）、（Ｃ）の重合と同様、公知の有機過酸化物あるいはアゾ化合物を使用することができる。
【００９７】
これらの中でも、１，１，３，３−テトラメチルブチルパーオキシ２−エチルヘキサノエート、ベンゾイルパーオキサイド、ジ−ｔ−ブチルパーオキサイド、２，２’−アゾビスイソブチロニトリル、２，２’−アゾビス（２−メチルブチロニトリル）が好ましい。
【００９８】
これら重合開始剤は、単独でまたは２種以上を組み合わせて用いることができる。
【００９９】
また、これらの重合開始剤の量は、前期単量体混合物（Ｍｄ）１００質量部に対して０．０００１〜１０質量部の範囲内で用いることが好ましい。
重合温度は公知の範囲で行えばよく、例えば、−１００〜２５０℃であり、好ましくは０〜２００℃の範囲である。
【０１００】
さらに、重合の際には、重合体の分子量を調節するために、メルカプタン類、αメチルスチレンダイマー、テルペノイド類等の公知の連鎖移動剤を添加してもよい。
【０１０１】
前期単量体混合物（Ｍｄ）を重合して得られたアクリル系共重合体（Ｄ）の、ゲルパーミエーションクロマトグラフ（ＧＰＣ）で測定した重量平均分子量（Ｍｗ）は、５０００以上である。前記重量平均分子量（Ｍｗ）が、５０００以上であれば、耐熱性が向上する。耐熱性の点から１００００以上がより好ましい。
【０１０２】
＜樹脂組成物＞
本発明の樹脂組成物は、前記アクリル系共重合体（Ａ）またはアクリル系共重合体（Ｂ）を含むことにより、透明性、耐熱性、光学等方性が得られる。
【０１０３】
前記アクリル系共重合体（Ａ）の場合、樹脂組成物の合計量中に、前記アクリル系共重合体（Ａ）を４０〜１００質量％含むことが好ましい。前記アクリル系共重合体（Ａ）が４０質量％以上であれば十分な強度が得られ、１００質量％以下であれば十分な透明性、耐熱性と光学等方性が得られる。
【０１０４】
強度の点から５０質量％以上がより好ましく、耐熱性、透明性の点から９９質量％以下がより好ましい。
【０１０５】
前記アクリル系共重合体（Ｂ）の場合、前記アクリル系共重合体（Ｃ）との合計量中に、前記アクリル系共重合体（Ｂ）を１〜７０質量％含むことが好ましい。前記アクリル系共重合体（Ｂ）が１質量％以上であれば十分な強度が得られ、７０質量％以下であれば十分な耐熱性、透明性が得られる。
【０１０６】
強度の点から５質量％以上がより好ましく、耐熱性、透明性の点から５０質量％以下がより好ましい。
【０１０７】
さらに本発明の樹脂組成物は、耐熱性や光学特性、機械的特性を損なわない範囲であれば、熱可塑性樹脂や添加剤等を含んでいてもよい。熱可塑性樹脂としては、例えば、アクリルポリマー、ポリオレフィン、ポリアミド、不飽和ポリエステル、ポリエチレンテレフタレート、ポリブチレンテレフタレート等の飽和ポリエステル及びポリカーボネートが挙げられる。
添加剤としては、例えば、ヒンダードフェノール系，リン系、イオウ系等の酸化防止剤；耐光安定剤、耐候安定性剤、熱安定剤等の安定剤；ガラス繊維、炭素繊維等の補強材；フェニルサリチレート、（２，２’−ヒドロキシ−５−メチルフェニル）ベンゾトリアゾール、２−ヒドロキシベンゾフェノン等の紫外線吸収剤；近赤外線吸収剤；トリス（ジブロモプロピル）ホスフェート、トリアリルホスフェート、酸化アンチモン等の難燃剤；アニオン系、カチオン系、ノニオン系の界面活性剤等の帯電防止剤；顔料、染料等の着色剤；有機フィラーや無機フィラー；可塑剤；滑剤等が挙げられる。
【０１０８】
前記熱可塑性樹脂や前記添加剤は、樹脂組成物に対して０．１質量％以上、１０質量％以下が好ましい。
【０１０９】
本発明の樹脂組成物は、前記アクリル系共重合体（Ａ）、前記アクリル系共重合体（Ｂ）、前記アクリル系共重合体（Ｃ）および前記熱可塑性樹脂や前記添加剤を公知の方法で混合することで得られる。混合方法は、例えば、ミキサー等の混合機でブレンドした後、得られた混合物を押出混練する方法が挙げられる。押出混練に用いる混練機は、例えば、単軸押出機、二軸押出機等の押出機や加圧ニーダー等が挙げられる。
【０１１０】
本願発明の樹脂組成物を含むアクリル系フィルムは、本発明の樹脂組成物を用いて、公知の方法で製造できる。フィルムの製造方法としては、押出成形法、インフレーション成形法、溶液流延法等が挙げられる。
【０１１１】
押出成形法によってフィルムを製造する場合、ガス発泡による外観不良を防止するために予め樹脂組成物を８０〜１３０℃の範囲の温度で加熱および乾燥させることが好ましい。押出成形は、ガラス転移温度（Ｔｇ）より５０℃以上高い温度で行われることが好ましい。    
【０１１２】
また、溶液流延法によってフィルムを製造する場合、溶剤としては、塩化メチレン、クロロホルム、クロロベンゼン、１,４-ジオキサン、１,３-ジオキソラン、テトラヒドロフラン等が挙げられる。フィルム中の残留溶剤の濃度は０.１ｗｔ％以下であることが好ましい。
【０１１３】
前記フィルムは、無延伸状態で用いられることが好ましいが、延伸して用いることもできる。延伸する場合は、一軸延伸フィルムでもよいし、二軸延伸フィルムでもよい。
本発明の光学フィルムは、ことにより、延伸しても位相差の増大を抑制することができ、光学等方性を保つことができる。得られたフィルムを延伸する場合、Ｔｇ−２０℃〜Ｔｇ＋３０℃の温度で行うことが好ましい。
【実施例】
【０１１４】
以下、実施例および比較例を挙げて本発明をさらに詳しく説明する。
なお、評価は以下の方法でおこなった。
【０１１５】
（分子量測定）
ゲルパーミエーションクロマトグラフ（ＧＰＣ）（東ソー株式会社製  商品名ＨＬＣ−８１２０）を用いて測定した。カラムは、ＴＳＫｇｅｌ  Ｇ５０００ＨＸＬ＊ＧＭＨＸＬ−Ｌ（東ソー株式会社製）を使用した。検量線は、Ｆ２８８／Ｆ８０／Ｆ４０／Ｆ１０／Ｆ４／Ｆ１／Ａ５０００／Ａ１０００／Ａ５００（東ソー株式会社製  標準ポリスチレン）、及びスチレンモノマーを使用して作成した。
【０１１６】
試料をテトラヒドロフラン（ＴＨＦ）に溶解させて０．４質量％に調製したＴＨＦ溶液１００μｌを使用し４０℃で測定を行った。標準ポリスチレン換算にて質量平均分子量（Ｍｗ）、数平均分子量（Ｍｎ）、質量平均分子量／数平均分子量（Ｍｗ／Ｍｎ）を算出した。
【０１１７】
（フイルム膜厚）
デジマイクロ（ＭＦ−５０１、（株）ニコン製）を用いて測定した。
【０１１８】
（透明性）
ＪＩＳ  Ｋ７１０５に従って測定したヘイズの値をフィルム透明性の指標とした。ヘイズが１％以上であれば透明性が不十分と判断した。
【０１１９】
（強度）
ＪＩＳ  Ｋ７１６１に従って測定した破断伸度を強度の指標とした。破断伸度が１％未満であれば強度が不十分と判断した。
試験はダンベル状に切り出したフィルムを引張試験機（オートグラフＡＧ−ＩＳ、（株）島津製作所）に、つかみ間距離１０ｍｍでセットして行った。２３℃、５０％ＲＨの雰囲気下、毎分１ｍｍの速度で引っ張り、フィルムが破断したときのひずみを破断伸度とした。
（耐熱性）
フィルムの動的粘弾性を測定してｔａｎδカーブの最大値である、ｔａｎδピーク温度で評価した。ｔａｎδピーク温度が１３０℃未満であれば耐熱性が不十分と判断した。
動的粘弾性は、動的粘弾性測定装置（Ｒｈｅｏｇｅｌ−Ｅ４０００、（株）ＵＢＭ製）を用いて、４ｍｍ×２０ｍｍのフィルムに周波数１．７５Ｈｚ、引張変形ひずみ０．０１％の刺激を加えながら３０℃から２００℃までを３℃／分の速度で昇温させて測定した。
（位相差（光学等方性））
位相差測定装置（ＲＥＴＳ−１００、大塚電子（株）製）を用いて、回転検光子法により４００〜８００ｎｍの波長について測定を行った。５９０ｎｍの位相差が±４ｎｍ以上であれば位相差の制御（光学等方性）が不十分と判断した。
複屈折（Δｎ）と位相差（Ｒｔｈ）は以下の関係にある。
【０１２０】
Ｒｔｈ＝Δｎ×ｄ
（Δｎ：複屈折、Ｒｔｈ：位相差、ｄ：フィルムの厚み（ｎｍ））
また、複屈折（Δｎ）は以下に示す値である。
【０１２１】
Δｎ＝（ｎｘ＋ｎｙ）／２−ｎｚ
（ｎｘ：面内で延伸方向の屈折率、ｎｙ：面内で延伸方向と垂直な方向の屈折率、ｎｚ：フィルム厚み方向の屈折率）
＜分散剤（１）の合成＞
撹拌機、冷却管及び温度計を備えた重合装置中に、脱イオン水９００質量部、メタクリル酸２−スルホエチルナトリウム６０質量部、メタクリル酸カリウム１０質量部、メタクリル酸メチル（ＭＭＡ）１２質量部を加えて撹拌し、重合装置内を窒素置換しながら、重合温度５０℃に昇温し、重合開始剤として２,２'−アゾビス（２−メチルプロピオンアミジン）二塩酸塩０.０８質量部を添加し、更に重合温度６０℃に昇温した。該重合開始剤の添加と同時に、滴下ポンプを使用して、ＭＭＡを０.２４質量部／分の速度で７５分間連続的に滴下することで合計１８質量部を加えた。重合温度６０℃で６時間保持した後、室温に冷却して分散剤（１）を得た。この分散剤（１）の固形分は１０％あった。
＜連鎖移動剤（１）の合成＞
撹拌機を備えた反応容器に、窒素雰囲気下で、酢酸コバルト（ＩＩ）四水和物（和光純薬（株）製、和光特級）２．００ｇ（８．０３ｍｍｏｌ）及びジフェニルグリオキシム（東京化成（株）製、ＥＰグレード）３．８６ｇ（１６．１ｍｍｏｌ）及び予め窒素バブリングにより脱酸素したジエチルエーテル１００ｍｌを入れ、室温で２時間攪拌した。
次いで、三フッ化ホウ素ジエチルエーテル錯体（東京化成（株）製、ＥＰグレード）２０ｍｌを加え、更に６時間攪拌した。反応物をろ過し、固体をジエチルエーテルで洗浄し、１００Ｍｐａ以下で、２０℃において１２時間乾燥し、連鎖移動剤（１）５．０２ｇ（７．９３ｍｍｏｌ、収率９９質量％）を得た。
【０１２２】
＜マクロモノマーの合成＞
マクロモノマー（１）
撹拌機、冷却管及び温度計を備えた重合装置中に、脱イオン水１４５質量部、硫酸ナトリウム（Ｎａ２ＳＯ４）０．１０質量部及び分散剤（１）０．２５質量部を入れて撹拌して、均一な水溶液とした。次に、メタクリル酸２−フェノキシエチル（ＰＨＥＭＡ）９８質量部、アクリル酸メチル（ＭＡ）２質量部、連鎖移動剤（１）０．００３６質量部及び重合開始剤として１，１，３，３−テトラメチルブチルパーオキシ−２−エチルヘキサノエート（日油（株）製、商品名:パーオクタＯ）０．２４質量部を加え、分散液とした。この後、重合装置内を十分に窒素置換し、分散液を８０℃に昇温してから１時間保持し、更に９１℃に昇温して１時間保持した。その後、反応液を４０℃に冷却して、ポリマーを含む懸濁液を得た。この懸濁液を濾過布で濾過し、濾過物を脱イオン水で洗浄、脱水し、４０℃で１６時間乾燥して、マクロモノマー（１）を得た。マクロモノマー（１）の重量平均分子量（Ｍｗ）は４６，０００、分子量分布（Ｍｗ／Ｍｎ）は４．５であった。
マクロモノマー（２）
ＰＨＥＭＡ９８質量部、連鎖移動剤（１）０．００３６質量部の代わりに、メタクリル酸ベンジル（ＢＺＭＡ）９８質量部、連鎖移動剤（１）０．００２４質量部を用いた以外はマクロモノマー（１）と同様にしてマクロモノマー（２）を得た。マクロモノマー（２）のＭｗは４４，０００、Ｍｗ／Ｍｎは４．１であった。
マクロモノマー（３）
連鎖移動剤（１）０．００２４質量部の代わりに、連鎖移動剤（１）０．００３６質量部を用いた以外はマクロモノマー（２）と同様にしてマクロモノマー（３）を得た。マクロモノマー（３）のＭｗは３１，０００、Ｍｗ／Ｍｎは３．６であった。
【０１２３】
マクロモノマー（４）
連鎖移動剤（１）０．００２４質量部の代わりに、連鎖移動剤（１）０．００５０質量部を用いた以外はマクロモノマー（２）と同様にしてマクロモノマー（４）を得た。マクロモノマー（４）のＭｗは２３，０００、Ｍｗ／Ｍｎは３．３であった。
【０１２４】
マクロモノマー（５）
ＢＺＭＡ９８質量部の代わりに、ＭＭＡ７３質量部、メタクリル酸イソボルニル（ＩＢＸＭＡ）２５質量部を用いた以外はマクロモノマー（２）と同様にしてマクロモノマー（６）を得た。マクロモノマー（６）のＭｗは２２，０００、Ｍｗ／Ｍｎは３．９であった。
マクロモノマー（６）
連鎖移動剤（１）０．００２４質量部の代わりに、連鎖移動剤（１）０．００５０質量部を用いた以外はマクロモノマー（６）と同様にしてマクロモノマー（７）を得た。マクロモノマー（７）のＭｗは８，０００、Ｍｗ／Ｍｎは２．７であった。
【０１２５】
マクロモノマーの組成と分子量を表１に示す。
【０１２６】
【表１】
2015218231.tif 000014
【０１２７】
＜アクリル系共重合体（Ａ）の合成＞
共重合体（Ａ−１）
脱イオン水１４５質量部、硫酸ナトリウム０．３０質量部及び分散剤（１）０．４０質量部を混合して分散媒を得た。
【０１２８】
撹拌機、冷却管及び温度計を備えた重合装置中に、マクロモノマー（１）１０質量部、ＭＭＡ６６．６質量部、ＩＢＸＭＡ４８質量部及びＭＡ０．９質量部を仕込み、５０℃に加温した状態で攪拌することによりシラップを得た。このシラップを４０℃以下に冷却した後、連鎖移動剤としてノルマルオクチルメルカプタン（ｎ−ＯＭ）０．１２質量部及び重合開始剤として２，２’−アゾビス（２−メチルブチロニトリル）（ＡＭＢＮ）０．１２質量部を加えて溶解させた。
【０１２９】
次いで、前記分散媒をシラップに加えた後、窒素バブリングにより重合装置内の雰囲気を窒素置換しながら、攪拌し懸濁液を得た。
【０１３０】
前記懸濁液を７３℃に昇温し、重合発熱ピークが出るまで７３℃に保持した。重合発熱ピークが出た後、懸濁液が７３℃になったところで、懸濁液を９５℃に昇温し、１時間保持して重合を完結させた。
【０１３１】
その後、反応液を４０℃以下に冷却して懸濁液を得た。この懸濁液を濾過布で濾過し、濾過物を脱イオン水で洗浄、脱水し、４０℃で１６時間乾燥して、共重合体（Ａ−１）を得た。共重合体（Ａ−１）のＭｗは１０５，０００、Ｍｗ／Ｍｎは８．１であった。
【０１３２】
共重合体（Ａ−２）
マクロモノマー（１）１０質量部及びｎ−ＯＭ０．１２質量部の代わりに、マクロモノマー（２）１０質量部及びｎ−ＯＭ０．１８質量部を用いた以外は共重合体（Ａ−１）と同様にして共重合体（Ａ−２）を得た。共重合体（Ａ−２）のＭｗは９０，０００、Ｍｗ／Ｍｎは１０．４であった。
【０１３３】
共重合体（Ａ−３）
マクロモノマー（１）１０質量部及びｎ−ＯＭ０．１２質量部の代わりに、マクロモノマー（３）１０質量部及びｎ−ＯＭ０．１６質量部を用いた以外は共重合体（Ａ−１）と同様にして共重合体（Ａ−３）を得た。共重合体（Ａ−３）のＭｗは９１，０００、Ｍｗ／Ｍｎは７．５であった。
【０１３４】
共重合体（Ａ−４）  
マクロモノマー（１）１０質量部、ＩＢＸＭＡ２２．５質量部、ＭＭＡ６６．６質量部、ＭＡ０．９質量部及びｎ−ＯＭ０．１２質量部の代わりに、マクロモノマー（４）６質量部、ＩＢＸＭＡ２３．５質量部、ＭＭＡ６８．６質量部、アクリル酸ｏ−フェニル−２−フェノキシエチル（ＯＰＰＥＡ）１．９質量部及びｎ−ＯＭ０．１６質量部を用いた以外は、共重合体（Ａ−１）と同様にして共重合体（Ａ−４）を得た。共重合体（Ａ−４）のＭｗは９８，０００、Ｍｗ／Ｍｎは７．１であった。
【０１３５】
アクリル系共重合体（Ａ）の組成と分子量を表２に示す。
【０１３６】
【表２】
2015218231.tif 000015
【０１３７】
＜アクリル系共重合体（Ｂ）の合成＞
共重合体（Ｂ−１）
脱イオン水１４５質量部、硫酸ナトリウム０．２９質量部及び分散剤（１）０．２７質量部を混合して分散媒を得た。
【０１３８】
撹拌機、冷却管及び温度計を備えた重合装置中に、マクロモノマー（５）５０質量部、ＢＺＡ３０質量部及びＭＭＡ２０質量部を仕込み、５０℃に加温した状態で攪拌することによりシラップを得た。このシラップを４０℃以下に冷却した後、重合開始剤としてＡＭＢＮ０．３０質量部を加えて溶解させた。
【０１３９】
次いで、前記分散媒をシラップに加えた後、窒素バブリングにより重合装置内の雰囲気を窒素置換しながら、攪拌し懸濁液を得た。
【０１４０】
前記懸濁液を７５℃に昇温し、重合発熱ピークが出るまで７５℃に保持した。重合発熱ピークが出た後、懸濁液が７５℃になったところで、懸濁液を９５℃に昇温し、１時間保持して重合を完結させた。
【０１４１】
その後、反応液を４０℃以下に冷却して懸濁液を得た。この懸濁液を濾過布で濾過し、濾過物を脱イオン水で洗浄、脱水し、４０℃で１６時間乾燥して、共重合体（Ｂ−１）を得た。共重合体（Ｂ−１）のＭｗは９２，０００、Ｍｗ／Ｍｎは８．４であった。
【０１４２】
共重合体（Ｂ−２）
ＢＺＡ３０質量部及びＭＭＡ２０質量部の代わりに、ＯＰＰＥＡ３５質量部及びＭＭＡ１５質量部を用いた以外は共重合体（Ｂ−１）と同様にして共重合体（Ｂ−２）を得た。共重合体（Ｂ−２）のＭｗは１０５，０００、Ｍｗ／Ｍｎは７．３であった。
【０１４３】
共重合体（Ｂ−３）
マクロモノマー（５）５０質量部、ＢＺＡ３０質量部及びＭＭＡ２０質量部の代わりに、マクロモノマー（６）４０質量部、ＢＺＡ４２質量部及びＭＭＡ１８質量部を用いた以外は共重合体（Ｂ−１）と同様にして共重合体（Ｂ−３）を得た。共重合体（Ｂ−３）のＭｗは６２，０００、Ｍｗ／Ｍｎは１１．１であった。
【０１４４】
アクリル系共重合体（Ｂ）の組成と分子量を表３に示す。
【０１４５】
【表３】
2015218231.tif 000016
【０１４６】
＜アクリル系共重合体（Ｃ）の合成＞
共重合体（Ｃ−１）
ＢＺＡ９．６質量部、ＩＢＸＭＡ２１質量部及びＭＭＡ６８．４質量部の代わりに、ＩＢＸＭＡ２５質量部及びＭＭＡ７４質量部を用いた以外は共重合体（Ｂ−４）と同様にして共重合体（Ｃ−１）を得た。共重合体（Ｃ−１）のＭｗは９７，０００、Ｍｗ／Ｍｎは３．７であった。
共重合体（Ｃ−２）
ＭＭＡ７４質量部及びＭＡ１質量部の代わりに、ＭＭＡ７３質量部及びＯＰＰＥＡ２質量部を用いた以外は共重合体（Ｃ−１）と同様にして共重合体（Ｃ−２）を得た。共重合体（Ｃ−２）のＭｗは９５，０００、Ｍｗ／Ｍｎは６．６であった。
アクリル系共重合体（Ｃ）の組成と分子量を表４に示す。
【０１４７】
【表４】
2015218231.tif 000017
【０１４８】
＜アクリル系共重合体（Ｄ）の合成＞
共重合体（Ｄ−１）
撹拌機、冷却管及び温度計を備えた重合装置中に、脱イオン水１４５質量部、硫酸ナトリウム０．３０質量部及び分散剤（１）０．４０質量部を混合して分散媒を得た。そこにＢＺＭＡ１０質量部、ＩＢＸＭＡ２２.５質量部、ＭＭＡ６６．６質量部、ＭＡ０．９質量部、ｎ−ＯＭ０．２０質量部、２，２’−アゾビスイソブチロニトリル（ＡＩＢＮ）０.１０質量部を加えて撹拌し分散させ、窒素バブリングにより重合装置内の雰囲気を窒素置換した。
得られた混合物を、撹拌下、反応系の温度を７０℃まで昇温し、重合発熱ピークが出るまで７０℃に保持した。重合発熱ピークが出た後、懸濁液が７０℃になったところで、懸濁液を９５℃に昇温し、１時間保持して重合を完結させた。
その後、反応液を４０℃以下に冷却して懸濁液を得た。この懸濁液を濾過布で濾過し、濾過物を脱イオン水で洗浄、脱水し、４０℃で１６時間乾燥して、共重合体（Ｄ−１）を得た。共重合体（Ｄ−１）のＭｗは９９，０００、Ｍｗ／Ｍｎは６．５であった。
共重合体（Ｄ−２）
ＢＺＭＡ１０質量部、ＩＢＸＭＡ２２.５質量部、ＭＭＡ６６．６質量部及びＭＡ０．９質量部の代わりに、ＢＺＡ９．６質量部、ＩＢＸＭＡ２１質量部、ＭＭＡ６８．４質量部及びＭＡ１質量部を用いた以外は共重合体（Ｄ−１）と同様にして共重合体（Ｄ−２）を得た。共重合体（Ｄ−２）のＭｗは１０３，０００、Ｍｗ／Ｍｎは６．６であった。
【０１４９】
共重合体（Ｄ−３）
ＢＺＡ９．６質量部、ＩＢＸＭＡ２１質量部、ＭＭＡ６８．４質量部及びＭＡ１質量部の代わりに、ＢＺＡ４０質量部、ＭＭＡ５７．５質量部及びＭＡ２．５質量部を用いた以外は共重合体（Ｄ−２）と同様にして共重合体（Ｄ−３）を得た。共重合体（Ｄ−３）のＭｗは９５，０００、Ｍｗ／Ｍｎは６．２であった。
アクリル系共重合体（Ｄ）の組成と分子量を表５に示す。
【０１５０】
【表５】
2015218231.tif 000018
【０１５１】
（実施例１〜８、比較例１〜６）
アクリル系共重合体（Ａ）〜（Ｃ）、マクロモノマーを表６、表７に示す比率で混合した樹脂組成の合計１００質量部に対し、酸化防止剤としてアデカスタブＡＯ６０（（株）ＡＤＥＫＡ製）０．５質量部、アデカスタブ２１１２（（株）ＡＤＥＫＡ製）０．３質量部を添加した。
二軸押出機（ラボプラストミルマイクロ（（株）東洋精機製作所製））を用いて溶融混練して押出したストランドを所定の長さでカットし、前記樹脂組成物のペレットを得た。溶融混練は、二軸押出機のバレル温度２４０℃、ダイ温度２４０℃で行った。
【０１５２】
次に、上記の樹脂組成物のペレットを、Ｔダイ付二軸押出機（ラボプラストミルマイクロ、（株）東洋精機製作所製）を用いてフィルムとした。二軸押出機のバレル温度は２４０℃、ダイ温度は２４０℃で行った。
上記の操作で得られた押出フィルムを長さ７５ｍｍ×幅４５ｍｍに切り出し、テンシロン万能試験機（（株）オリエンテック製）を用いて延伸した。１３２℃に加熱した試験機の恒温槽に、つかみ間距離４５ｍｍでセットしたフィルムを毎分１２ｍｍの速度で長さ方向に引っ張り、元の長さの２倍まで一軸延伸した。
【０１５３】
評価結果を表６，７に示す。
【０１５４】
【表６】
2015218231.tif 000019
【０１５５】
【表７】
2015218231.tif 000020
【０１５６】
表中の組成比は質量部で表した。